(57)【要約】【課題】芳香族化合物含有排水の処理のために有用な、芳香族化合物の取り込み作用と優れた微生物の付着作用を併せ持った微生物固定化用担体として好適な、シクロデキストリン含有ポリビニルアルコールゲルを提供する。【解決手段】ポリビニルアルコールをシクロデキストリンの共存下でホルムアルデヒドと反応させて得られる、又は、ポリビニルアルコール中に、シクロデキストリンとジイソシアネート化合物を反応させて得られるシクロデキストリンポリマーを分散させ、次いで、ホルムアルデヒドと反応させて得られる、シクロデキストリン含有ポリビニルアルコ−ルゲルである。【選択図】図３
2012012582.tif 000002
【特許請求の範囲】
【請求項１】
ポリビニルアルコールをシクロデキストリンの共存下でホルムアルデヒドと反応させて得られ、ポリビニルアルコール中にシクロデキストリンが共有結合状態で存在する、シクロデキストリン含有ポリビニルアルコールゲル。
【請求項２】
ポリビニルアルコールとシクロデキストリンの溶液を、高分子多糖類の存在下で金属イオンを含有する溶液と接触させてゲル化させ、次いで、ホルムアルデヒドと反応させて得られ、ポリビニルアルコール中にシクロデキストリンが共有結合状態で存在する、シクロデキストリン含有ポリビニルアルコールゲル。
【請求項３】
ポリビニルアルコール中に、シクロデキストリンとジイソシアネート化合物を反応させて得られるシクロデキストリンポリマーを分散させ、次いで、ホルムアルデヒドと反応させて得られる、シクロデキストリン含有ポリビニルアルコールゲル。
【請求項４】
前記ポリビニルアルコールの平均重合度が３００〜３０，０００である、請求項１ないし請求項３のいずれかに記載のシクロデキストリン含有ポリビニルアルコールゲル。
【請求項５】
前記ポリビニルアルコールの平均重合度が５００〜１０，０００である、請求項１ないし請求項３のいずれかに記載のシクロデキストリン含有ポリビニルアルコールゲル。
【請求項６】
請求項１ないし請求項５のいずれかに記載のシクロデキストリン含有ポリビニルアルコールゲルからなる、微生物固定化用担体。
【請求項７】
有機化合物を含有する排水に微生物固定化用担体を接触させて、前記排水中の有機化合物含有率を低減させる排水処理方法であって、
前記微生物固定化用担体が、請求項６に記載の微生物固定化用担体であることを特徴とする、排水処理方法。
【請求項８】
前記有機化合物が芳香族化合物である、請求項７に記載の排水処理方法。
【請求項９】
前記芳香族化合物がフェノール化合物である、請求項８に記載の排水処理方法。
【発明の詳細な説明】
【技術分野】
【０００１】
本発明は、排水処理に有用な微生物の固定化のための微生物固定化用担体に関し、特に、芳香族化合物含有排水の処理のために有用な微生物固定化用担体、それを用いた排水処理方法に関するものである。
【背景技術】
【０００２】
化学工場などから排出される排水中には、ベンゼン類やフェノール類などの芳香族化合物を含有するものが多い。このような芳香族化合物を含有する排水は、活性炭などの吸着材によって吸着処理したり、活性汚泥法などによって生物処理されることが多い。これにより芳香族化合物が低減された処理排水は、そのまま排出されたり、あるいは処理水として再利用されることもある。しかしながら、活性炭は高価であることから大規模施設から多量に排出される排水の処理ではあまり使用されておらず、比較的小規模施設からの排水処理に適用せざるを得ない。したがって、大規模施設からの排水処理に対しては、生物処理が行われる場合が多い。しかし、芳香族などの有機化合物は、一般に生物処理によって分解、資化され難いため、濃度が低下し難い。そのため、このような芳香族化合物を含む排水の処理には長時間を要したり、大型の装置を設置する必要があり、より迅速・簡便な排水処理方法の開発が望まれている。
【０００３】
これに対し、排水中に含まれるフェノール類などの有機化合物を吸着除去するため、有機化合物を吸着し包接する作用機能を有するシクロデキストリンを利用する技術として、例えば特許文献１〜４などが提案されている。特許文献１では、少なくとも１つの有機物質、特に（−）ゲオスミン及び（＋）２-メチル-イソボルネオール等の悪臭物質を除去するための水の処理方法であって、被処理水を特定の構造を有するシクロデキストリンに接触させて、そこに除去すべき有機物質を包含せしめ、シクロデキストリンから浄化した水を分離している。特許文献２では、フェノール、クレゾール、又はキシレノールを０．１〜３０重量％含有する溶媒からこれらのフェノール化合物を除去するに際し、シクロデキストリンモノマーとして、β−シクロデキストリンを含有し、該シクロデキストリンモノマー１モルに対して、ジイソシアネート化合物を６〜１２モルで反応されて得られるシクロデキストリンポリマーを接触させている。また、特許文献３では、シクロデキストリンとジイソシアネート化合物を反応させて得られるシクロデキストリンポリマーを、多糖類カルボン酸塩水溶液と混合する工程と、該工程による混合液をハロゲン化アルカリ土類金属塩水溶液に滴下する工程と、を経て製造された球状シクロデキストリンポリマーを使用して、フェノール類を含有する工業排水を処理している。また、特許文献４には、シクロデキストリンを表面に結合させた材料によって構成された微生物固定化担体を用いて排水を浄化する方法も提案されている。
【先行技術文献】
【特許文献】
【０００４】
【特許文献１】特表２００１−５０７６１８号公報
【特許文献２】特許第４０９０９７９号公報
【特許文献３】特開２００６−８３３７９号公報
【特許文献４】特開２００１−１４９９７５号公報
【発明の概要】
【発明が解決しようとする課題】
【０００５】
しかしながら、特許文献１のようにシクロデキストリンをそのまま若しくは担体に結合させて用いる方法では、シクロデキストリンが水に溶け易いため処理効率が悪い。これに対し特許文献２や特許文献３では、シクロデキストリンを水に不溶なポリマーに改質しているため、特許文献１や特許文献４のような問題は解消できる。しかし、特許文献２や特許文献３のシクロデキストリンポリマーは、表面の構造が微生物の付着に適していないため、微生物の付着量が少ないという問題がある。
【０００６】
そこで、本発明は上記課題を解決するものであって、芳香族化合物の取り込み作用（濃縮作用）と優れた微生物の付着作用とを併せ持った微生物固定化用担体、及びこれを用いた高性能な排水処理方法を提供することを目的とする。
【課題を解決するための手段】
【０００７】
そのための手段として、本発明は次の手段を採る。
（１）ポリビニルアルコールをシクロデキストリンの共存下でホルムアルデヒドと反応させて得られ、ポリビニルアルコール中にシクロデキストリンが共有結合状態で存在する、シクロデキストリン含有ポリビニルアルコールゲル。
（２）ポリビニルアルコールとシクロデキストリンの溶液を、高分子多糖類の存在下で金属イオンを含有する溶液と接触させてゲル化させ、次いで、ホルムアルデヒドと反応させて得られ、ポリビニルアルコール中にシクロデキストリンが共有結合状態で存在する、シクロデキストリン含有ポリビニルアルコールゲル。
（３）ポリビニルアルコール中に、シクロデキストリンとジイソシアネート化合物を反応させて得られるシクロデキストリンポリマーを分散させ、次いで、ホルムアルデヒドと反応させて得られる、シクロデキストリン含有ポリビニルアルコールゲル。
（４）前記ポリビニルアルコールの平均重合度が３００〜３０，０００である、（１）ないし（３）のいずれかに記載のシクロデキストリン含有ポリビニルアルコールゲル。
（５）前記ポリビニルアルコールの平均重合度が５００〜１０，０００である、（１）ないし（３）のいずれかに記載のシクロデキストリン含有ポリビニルアルコールゲル。
（６）（１）ないし（５）のいずれかに記載のシクロデキストリン含有ポリビニルアルコールゲルからなる、微生物固定化用担体。
（７）有機化合物を含有する排水に微生物固定化用担体を接触させて、前記排水中の有機化合物含有率を低減させる排水処理方法であって、前記微生物固定化用担体が、（６）に記載の微生物固定化用担体であることを特徴とする、排水処理方法。
（８）前記有機化合物が芳香族化合物である、（７）に記載の排水処理方法。
（９）前記芳香族化合物がフェノール化合物である、（８）に記載の排水処理方法。
【発明の効果】
【０００８】
本発明によれば、ポリビニルアルコールにシクロデキストリンを共有結合によって導入することにより、あるいは、ポリビニルアルコール中にシクロデキストリンポリマーを分散させることにより、シクロデキストリンが本来的に有する包接作用に基づく有機化合物の取り込み（濃縮作用）効果に加え、ホルマール化ポリビニルアルコールゲルが有する優れた微生物固定化機能も併せ持つことで、排水処理能力の高い微生物固定化用担体を提供することができる。また、本発明の微生物固定化用担体を用いることによって、芳香族化合物等の有機化合物を含む排水を効率的に処理することができ、コンパクトな排水処理システムを提供することができる。さらに、連続的に排水処理を行う際に発生する余剰汚泥を低減することが可能となり、本発明の排水処理方法は非常に有用である。
【図面の簡単な説明】
【０００９】
【図１】実施形態１のＣＤ含有ＰＶＡゲルの模式図である。
【図２】実施例１で得られたβ−ＣＤ含有ＰＶＡ含水ゲルの固体１３Ｃ−ＮＭＲスペクトルである。
【図３】試験例２（フェノール分解試験）におけるフェノール濃度の経時変化を示すグラフである。
【図４】本発明の排水処理システムを示す概略図である。
【発明を実施するための形態】
【００１０】
（実施形態１−１）
本発明のシクロデキストリン含有ポリビニルアルコールゲルは、ポリビニルアルコール（以下ＰＶＡと略記することもある）をシクロデキストリン（以下ＣＤと略記することもある）の共存下でホルムアルデヒドと反応させることによって得られる。これにより、図１に示すように、ＰＶＡにＣＤが共有結合によって導入されたＣＤ含有ＰＶＡゲルとなる。
【００１１】
本発明で用いられるポリビニルアルコールは、酢酸ビニルモノマーを重合したり、ポリ酢酸ビニルを鹸化するなど公知の方法にて得ることができるが、重合する場合は、通常平均重合度が３００〜３０，０００の範囲のものが使用され、好ましくは５００〜１０，０００の範囲のものであり、より好ましくは１，０００〜５，０００の範囲のものであり、特に好ましくは１，０００〜２，０００の範囲のものである。平均重合度が過度に大きいと溶媒に対する溶解度が低下してシクロデキストリンの含有量が少なくなる場合があり、過度に小さいと十分な強度のゲルが得られない場合があるからである。
【００１２】
本発明において用いられるシクロデキストリンとしては、グルコースユニット数が６個のα−シクロデキストリン（以下α−ＣＤと略記することもある）、７個のβ−シクロデキストリン（以下β−ＣＤと略記することもある）、８個のγ−シクロデキストリン（以下γ−ＣＤと略記することもある）などが挙げられ、中でも、β−シクロデキストリンが好適である。これらのシクロデキストリンはそれぞれ単独でもしくは２種以上組み合わせて使用することができる。
【００１３】
さらに、シクロデキストリンは、他の官能基の付加により修飾されたものであってもよい。例えば、炭素原子数１〜４の低級アルキル基、炭素原子数８〜２０の長鎖脂肪族基のいずれか、あるいはヒドロキシアルキル基、スルホン基、アルキルスルホン基などによって置換されているシクロデキストリンなどが挙げられる。
【００１４】
本発明のポリビニルアルコールとシクロデキストリンの使用量としては、ポリビニルアルコールに対するシクロデキストリンの重量比（ＰＶＡ／ＣＤ）が０．０５〜２０倍量の範囲であり、好ましくは０．１〜１０倍量であり、さらに好ましくは０．５〜１０倍量、特に好ましくは０．５〜５倍量の範囲である。ＣＤの使用量が過度に小さいと得られる含水ゲルのＣＤの含有量が少なくて有機化合物の取り込み量が低下することで、排水の処理効率が低下する。また、ＣＤの使用量がポリビニルアルコールに対して過度に大きくても含水ゲルとしての弾性が失われ脆くなるので、上記範囲とするのが好ましい。
【００１５】
本発明のホルムアルデヒドの使用量としては、ポリビニルアルコールに対して（ホルムアルデヒド／ＰＶＡ）、通常０．１〜２０倍量（重量比）であり、好ましくは１〜２０倍量であり、特に好ましくは２．５〜１５倍量である。ホルムアルデヒドの使用量が過度に小さいと、得られる含水ゲルのＣＤの含有量が減少してＰＶＡの架橋も減少するため、効果的な含水ゲル担体が得られない。また、ホルムアルデヒドの使用量が過度に大きくても、含水ゲルの物性の向上効果が頭打ちとなってコストの無駄となるので、上記範囲とするのが好ましい。なお、ホルムアルデヒドは、ホルマリンのような水溶液やパラホルムアルデヒドのような固形物など適宜選択して使用される。
【００１６】
シクロデキストリンの共存下でのポリビニルアルコールとホルムアルデヒドとの反応は、溶媒中で、酸触媒の存在下で行われる。
【００１７】
反応溶媒としては、反応に関与せず、反応基質をある程度溶解するものであれば特に限定されないが、例えば水；メタノール、エタノール、プロパノール、ブタノールのようなアルコール類；ジメチルスルホキシド、ジメチルホルムアミドのような極性有機溶媒；及びこれらの混合溶媒が用いられる。中でも、好ましくは水、アルコール類または水・アルコール混合溶媒であり、特に好ましくは水である。
【００１８】
酸触媒としては、硫酸、塩酸、硝酸、リン酸のような無機酸や、酢酸、メタンスルホン酸、ベンゼンスルホン酸、トルエンスルホン酸のような有機酸が挙げられる。中でも、好ましくは硫酸、リン酸、メタンスルホン酸であり、特に好ましくは、硫酸である。
【００１９】
反応温度としては、通常、室温〜２００℃の範囲であり、好ましくは４０〜１５０℃であり、特に好ましくは４０〜１２０℃の範囲である。
【００２０】
反応時間としては、反応温度により異なるが、通常、３０分〜２４時間の範囲であり、好ましくは１時間〜１２時間であり、特に好ましくは１時間〜６時間である。
【００２１】
かくして得られたシクロデキストリン含有ＰＶＡゲルは、所望の形に成形または成型され、微生物固定化用担体として用いられる。
【００２２】
（実施形態１−２）
シクロデキストリンの共存下でのポリビニルアルコールとホルムアルデヒドとの反応は、実施形態１−１のように一段で行うこともできるが、以下のように二段に分けて行いこともできる。すなわち、まず、シクロデキストリンとポリビニルアルコールの溶液に水溶性高分子多糖類を加えた後、金属イオンを含む溶液と接触させて、球状や棒状など所望の形状のゲルを生成させ、次いで、得られたゲルをホルムアルデヒドと実施形態１−１と同様に反応させることによって行われる。
【００２３】
上記水溶性高分子多糖類は、水溶性であり且つ水性媒体中で金属イオンと接触したときに水に不溶性または難溶性のゲルに変化する能力のある高分子多糖類であって、一般に約３，０００〜約２，０００，０００、特に約５，０００〜約１，５００，０００の範囲内の数平均分子量を有する。また、金属イオンと接触させる前の水溶性の状態で、通常少なくとも約１０ｇ／Ｌ（２５℃）以上の溶解度を示すものが好適に使用される。
【００２４】
かかる特性を持つ水溶性高分子多糖類としては、例えばアルギン酸のアルカリ金属塩、カラギ−ナン、ペクチン酸のアルカリ金属塩、セルロースグリコール酸のアルカリ金属塩などが挙げられる。中でも、好ましくはアルギン酸のアルカリ金属塩（好ましくは、ナトリウム塩）である。
【００２５】
水溶性高分子多糖類をゲル化させる金属イオンとしては、カリウムイオン、ナトリウムイオンなどのアルカリ金属イオンや、マグネシウムイオン、カルシウムイオン、ストロンチウムイオン、バリウムイオン、アルミニウムイオン、セリウムイオン、ニッケルイオンなどの多価金属イオンが挙げられる。アルギン酸のアルカリ金属塩の場合は、好ましくはマグネシウムイオン、カルシウムイオンであり、より好ましくはカルシウムイオンである。カラギ−ナンの場合は、好ましくはカリウムイオン、ナトリウムイオンである。
【００２６】
ゲル化が起こるアルカリ金属イオンまたは多価金属イオンの濃度は、水溶性高分子多糖類の種類などにより異なるが、一般的には０．０１〜５ｍｏｌ／Ｌ、好ましくは０．１〜１ｍｏｌ／Ｌの範囲内である。これらの水溶性高分子多糖類は、それぞれ単独でもしくは２種類以上組み合わせて使用することができる。
【００２７】
シクロデキストリンとポリビニルアルコールの溶液に水溶性高分子多糖類を加えた混合物を、金属イオンを含む溶液と接触させて、球状や棒状など所望の形状のゲルを生成させる方法としては、例えば、注射器の先端からシクロデキストリン、ポリビニルアルコールおよび水溶性高分子多糖類の混合溶液を金属イオンを含む溶液中に滴下する方法；遠心力を利用して該混合溶液を粒状に飛散させる方法；スプレーノズルの先端から該混合溶液を霧化して粒状とし滴下する方法などの方法により行うことができる。また、該混合溶液の金属イオン溶液への注加は、所望の孔径のノズル口から細い液流として連続的に供給することによって行うことができる。液滴の大きさは、最終の粒状固定化物に望まれる粒径に応じて自由に変えることができるが、滴下法では、直径が通常約０．１〜約５ｍｍ、好ましくは約０．５〜約４ｍｍの範囲内の液滴として滴下させるのが、また、注加法では通常約０．５〜３ｃｍの範囲内の液滴とするのが、好都合である。
【００２８】
かくして得られた所望の形状のゲルは、次いで、実施形態１−１と同様にホルムアルデヒドと反応させることによって、水に実質的に不溶性で機械的強度の大きいシクロデキストリン含有ＰＶＡゲルとなり、そのまま微生物菌体固定化用成形物として使用することができる。
【００２９】
（実施形態２）
また、本発明のシクロデキストリン含有ＰＶＡゲルは、ＰＶＡ溶液中にシクロデキストリンポリマーを分散させ、次いで、ホルムアルデヒドと反応させることによって得られる。球状や棒状など所望の形状のシクロデキストリン含有ＰＶＡ組成物を得る場合には、シクロデキストリンポリマーを分散させたＰＶＡ溶液に、実施形態１の成形方法と同様にして、水溶性高分子多糖類を加え、金属イオンを含む溶液と接触させて、所望の形状に成型した後、ホルムアルデヒドと反応させることによって行われる。なお、ホルムアルデヒドとの反応は実施形態１のシクロデキストリン含有ＰＶＡゲルの場合と同様な条件で行われる。
【００３０】
ＰＶＡとシクロデキストリンポリマーの使用量としては、通常、ＰＶＡ／シクロデキストリンポリマー（重量比）が０．１〜３０倍量の範囲であり、好ましくは０．５〜２０倍量であり、さらに好ましくは、１〜１０倍量であり、特に好ましくは１〜５倍量の範囲である。シクロデキストリンポリマーの使用量が過度に小さいと得られる含水ゲルのＣＤの含有量が少なく、効果的な含水ゲル担体が得られない場合がある。シクロデキストリンポリマーの使用量がポリビニルアルコールに対して過度に大きくても、含水ゲルが脆くなるので、上記範囲とするのが好ましい。
【００３１】
上記シクロデキストリンポリマーは、シクロデキストリンとジイソシアネート化合物を反応させて得られるポリマーであり、例えば特許第４０９０９７９号公報に記載の方法によって製造される。
【００３２】
使用するジイソシアネートとしては、通常よく知られている芳香族、脂肪族および環式脂肪族ジイソシアネートや、高官能性もしくは高分子ジイソシアネートである。中でも、好ましくは芳香族ジイソシアネートおよび脂肪族ジイソシアネートであり、より好ましくは脂肪族ジイソシアネートである。具体的には、１，５−ナフチレンジイソシアネート、４，４’−ジフェニルメタンジイソシアネート、４，４’−ジフェニルジメチルメタンジイソシアネート、４，４’−ジベンジルジイソシアネート、テトラアルキルジフェニルメタンジイソシアネート、１，３−フェニレンジイソシアネート、１，４−フェニレンジイソシアネート、２，６−トリレンジイソシアネート、２，４−トリレンジイソシアネート、ブタン−１，４−ジイソシアネート、ヘキサメチレンジイソシアネート、２，２，４−トリメチルヘキサメチレンジイソシアネート、２，４，４−トリメチルヘキサメチレンジイソシアネート、シクロヘキサン−１，４−ジイソシアネート、キシリレンジイソシアネート、イソホロンジイソシアネート、ジシクロヘキシルメタン−４，４’−ジイソシアネート、１，３−ビス（イソシアネートメチル）シクロヘキサン、メチルシクロヘキサンジイソシアネートおよびその誘導体が挙げられる。中でも、好ましくは２，４−トリレンジイソシアネート（以下、ＴＤＩと略記することもある）、４，４−ジフェニルメタンジイソシアネート（以下、ＭＤＩと略記することもある）、ヘキサメチレンジイソシアネート（以下、ＨＤＩと略記することもある）が挙げられる。より好ましくは、ヘキサメチレンジイソシアネートである。
【００３３】
シクロデキストリンとジイソシナネート化合物の使用量は、ＣＤ１モルに対し、ジイソシアネート３〜２４モルである。好ましくは、ＣＤ１モルに対し、ジイソシアネートが４〜１６モル、さらに好ましくは６〜１２モル、特に好ましくは８〜１０モルである。ジイソシアネートの使用量が３モルより小さいと、シクロデキストリンポリマーの収率が低く、使用に耐えられる強い強度のシクロデキストリンポリマーが得られないことがあるので、上記範囲とするのが好ましい。
【００３４】
シクロデキストリンとジイソシナネート化合物との反応条件は特に制限はなく、通常の範囲内で実施される。具体的には、３０〜１５０℃、好ましくは５０〜１００℃の温度範囲で、０．５〜１０時間程度である。なお、反応は、ジメチルホルムアミド、ジメチルスルホキシドのような溶媒中で行うこともできる。
【００３５】
さらに、必要に応じて遷移金属化合物触媒やアミン触媒を添加してもよい。遷移金属化合物触媒としては、例えばチタンテトラブトキシド、ジブチルスズオキシド、ジラウリン酸ジブチルスズ、２−エチルカプロン酸スズ、ナフテン酸亜鉛、ナフテン酸コバルト、２−エチルカプロン酸亜鉛、グリコール酸モリブデン、塩化鉄、塩化亜鉛などが挙げられる。アミン触媒としては、例えばトリエチルアミン、トリブチルアミン、トリエチレンジアミン、ベンジルジブチルアミンなどが挙げられる。反応は、通常、窒素やアルゴンなどの不活性ガス雰囲気下で行うことが好ましいが、乾燥空気雰囲気下や密閉条件下など水分が混入しない条件下であれば何ら問題はない。
【００３６】
得られたシクロデキストリンポリマーは、そのまま使用しても問題はないが、細かく粉砕して使用するのが好ましい。粉砕して得られる粒子径の大きさは、１００μｍ以下が好ましく、８０μｍ以下がさらに好ましい。下限は特に限定されないが、現実的には１μｍ程度である。
【００３７】
＜微生物固定化用担体＞
上記実施形態１，２によって製造される本発明のシクロデキストリン含有ＰＶＡゲルは、微生物固定化用担体として極めて有用であリ、シクロデキストリンの包接作用によって芳香族化合物などの有機化合物を担体内部まで取り込むことができると共に、ホルマール化ポリビニルアルコールに基づく構造が特に微生物の付着に適しており、有機化合物を分解する微生物を大量に付着させることができる。
【００３８】
該担体に付着させうる微生物は特に制限はなく、嫌気性微生物、好気性微生物のどちらでも用いることができる。微生物の種類としては、例えば、アスペルギルス属、ペニシリウム属、フザリウム属などのカビ類；サッカロミセス属、ファフィア属、カンジダ属などの酵母類；大腸菌、シュードモナス属、ニトロソモナス属、ニトロバクター属、パラコッカス属、ビブリオ属、メタノサルシナ属、バチルス属などの細菌類などを挙げることができる。これらのうち、工業排水を処理する場合は、芳香族化合物、特にフェノール化合物の分解菌として有用なシュードモナス属、アシネトバクター属、アルカリゲネス属、ロドコッカス属などを好適に使用することができる。
【００３９】
本発明の微生物固定化用担体は、常法により微生物を付着・固定させ、例えば図４に示すように、排水処理を行う各種設備で使用することができる。使用の条件などは特に限定されず、排水と接触可能な状態で設置する限り、従来の固定化担体の使用に従うことができる。本発明の担体は、排水処理を行う際には、担体養生として事前に汚泥等から微生物を付着させ使用することができる。
【００４０】
本発明の対象となり得る芳香族化合物含有排水としては、シクロデキストリンが包接できる芳香族化合物を含む排水であれば特に限定されないが、例えば、フェノール、クレゾール、エチルフェノール、イソプロピルフェノール、ｔｅｒｔ−ブチルフェノール、ｓｅｃ−ブチルフェノール、アリルフェノール、キシレノール、クロロフェノール、ナフタレン、２-メチルナフタレン、２-クロロナフタレン、１-ナフトール、２-ナフトール、アセナフテン、ピレン、ピレンスルホン酸ナトリウム、アセナフテン、アズレン、１-シアノナフタレン、ペリレン等を含む排水が挙げられる。中でも、好ましくはフェノール、クレゾール、エチルフェノール、イソプロピルフェノール、ｔｅｒｔ−ブチルフェノール、ｓｅｃ−ブチルフェノール、アリルフェノール、キシレノール、クロロフェノール等のフェノール化合物を含む排水であり、より好ましくはフェノール、クレゾール、イソプロピルフェノール、キシレノールを含む排水であり、特に好ましくはフェノール含有排水である。
【００４１】
芳香族化合物含有排水の濃度としては特に制限はないが、好ましくは１０ｇ／Ｌ以下の濃度であり、より好ましくは５ｇ／Ｌ以下の濃度である。従って、排水中の芳香族化合物の濃度が高い場合には、適宜希釈して適用される。
【実施例】
【００４２】
以下、実施例を挙げて本発明をさらに具体的に説明する。なお、本発明は、これら実施例に限定されるものではない。
【００４３】
（実施例１）
１−１  ＰＶＡ水溶液の調製
ＰＶＡペレット（平均重合度１７００、ケン化度９９．８ｍｏｌ％）８ｇを水９２ｇ中に投入し、ペレットが底に溜まらない程度の速さで撹拌し、ペレットを膨潤させた。この混合物を８０〜９０℃にてＰＶＡペレットが溶解するまで約３０〜６０分間加熱した。次いで、撹拌下で５０℃以下まで冷却してＰＶＡ水溶液を調製した。
【００４４】
１−２  β−ＣＤ含有ＰＶＡ球状含水ゲルの合成
上記で得られたＰＶＡ水溶液１０ｇにβ−ＣＤ粉末０．８ｇを溶解させ、次いで、３ｗｔ％アルギン酸ナトリウム水溶液３．３ｇ（ＰＶＡ水溶液：３ｗｔ％アルギン酸ナトリウム水溶液＝３：１（ｗｔ／ｗｔ））を加えた。得られた溶液を１０ｍＬの注射器を用いて１０％塩化カルシウム水溶液上に滴下し、球状化した。得られた球状ゲルを１０ｗｔ％塩化カルシウム水溶液中で３０〜６０秒程度侵漬し、固液分離後、軽く水洗した。次いで、球状ゲルをホルムアルデヒド８０ｇ／Ｌ、硫酸２００ｇ／Ｌ、硫酸ナトリウム１５０ｇ／Ｌを含んだ水溶液１００ｍＬに投入し、８０℃にて３時間撹拌した。冷却後、固液分離し、水洗し、次いで、０．５％炭酸水素ナトリウム水溶液１００ｍＬ中で１昼夜撹拌した。固液分離後、水洗して、β−ＣＤ含有ＰＶＡ含水ゲルを得た。実施例１で得られたβ−ＣＤ含有ＰＶＡ含水ゲルの固体１３Ｃ−ＮＭＲスペクトルを、図２に示す。これによりＰＶＡゲルへのβ−ＣＤの導入が確認できる。
【００４５】
（実施例２〜３６）
表１で示したようにβ−ＣＤの使用割合、ホルムアルデヒドの使用割合、反応温度を変えて、実施例１に準じてβ−ＣＤ含有ＰＶＡ含水ゲルを合成した。
【００４６】
（比較例１）
実施例１−１で得られたＰＶＡ水溶液１０ｇに３ｗｔ％アルギン酸ナトリウム水溶液３．３ｇ（ＰＶＡ水溶液：３ｗｔ％アルギン酸ナトリウム水溶液＝３：１（ｗｔ／ｗｔ））を加え、得られた溶液を１０ｍＬの注射器から１０％塩化カルシウム水溶液上に滴下し、球状化した。球状ゲルは１０ｗｔ％塩化カルシウム水溶液中で３０〜６０秒程度侵漬し、固液分離後、軽く水洗した。次いで、得られた球状ゲルをホルムアルデヒド８０ｇ／Ｌ、硫酸２００ｇ／Ｌ、硫酸ナトリウム１５０ｇ／Ｌを含んだ水溶液１００ｍＬに投入し、８０℃にて撹拌しながら９０分間保った。固液分離後、水洗し、次いで、０．５％炭酸水素ナトリウム水溶液１００ｍＬ中で１昼夜撹拌した。固液分離後、水洗して、球状ＰＶＡ含水ゲルを得た。
【００４７】
（比較例２）
微生物固定化用担体として市販されている商品名「クラゲール」（（株）クラレ）を比較例２として使用した。クラゲールは、ＰＶＡとホルムアルデヒドを反応させて得られるＰＶＡ球状ゲルである。
【００４８】
上記各実施例及び比較例の比重、ヤング率の測定結果を表１に示した。
【表１】
2012012582.tif 000003
【００４９】
（実施例３７）
３７−１  ＣＤポリマーの合成
還流冷却器と滴下漏斗の備わった５００ｍＬ三ツ口フラスコにβ−ＣＤ２０．０ｇ（０．０１８ｍｏｌ）、ジラウリン酸ジ-n-ブチル錫１０滴、ジメチルホルムアミド（ＤＭＦ）１５０ｍＬを入れて、撹拌しながら溶解させた。フラスコ内の窒素置換を充分に行った後、２９．６ｇ（０．１８ｍｏｌ）のヘキサメチレンジイソシアナート（ＨＤＩ）を含むＤＭＦ（５０ｍＬ）溶液をゆっくり滴下後、７０℃で２４時間撹拌した。反応が進行すると直ちに白色ポリマーが析出した。反応物をクロロホルム中に投じ３時間撹拌した後、残留物を吸引濾過し、６０℃で真空乾燥してＣＤポリマーを得た。β−ＣＤポリマーはボールミルにより７５μｍ以下にまで粉砕して、粉末状にした。
【００５０】
３７−２  ＣＤ含有ＰＶＡゲル組成物の合成
実施例１−１と同様な方法で調製したＰＶＡ水溶液１０ｇに上記で得られた粉末状ＣＤポリマー０．１６ｇを混合し、次いで、３ｗｔ％アルギン酸ナトリウム水溶液３．３ｇ（ＰＶＡ水溶液：３ｗｔ％アルギン酸ナトリウム水溶液＝３：１（ｗｔ／ｗｔ））を加えた。得られた懸濁液を１０ｍＬの注射器を用いて１０％塩化カルシウム水溶液上に滴下し、球状化した。得られた球状化ゲルは１０ｗｔ％塩化カルシウム水溶液中で３０〜６０秒程度侵漬し、固液分離後、軽く水洗した。次いで、球状ゲルをホルムアルデヒド８０ｇ／Ｌ、硫酸２００ｇ／Ｌ、硫酸ナトリウム１５０ｇ／Ｌを含む水溶液１００ｍＬに投入し、８０℃にて３時間撹拌した。冷却後、固液分離し、水洗し、次いで、０．５％炭酸水素ナトリウム水溶液１００ｍＬ中で１昼夜撹拌した。固液分離後、水洗して、β−ＣＤ含有ＰＶＡ含水ゲル組成物を得た。
【００５１】
（実施例３８）
実施例３７−１で得られた粉末状ＣＤポリマー０．４８ｇを使用した他は実施例３７−２と同様に処理して、β−ＣＤ含有ＰＶＡ含水ゲル組成物を得た。
【００５２】
（実施例３９−４０）
実施例３７−１で得られた粉末状ＣＤポリマー０．６４ｇ（実施例３９）および０・８０ｇ（実施例４０）を使用し、実施例３７−２と同様に処理して、それぞれβ−ＣＤ含有ＰＶＡ含水ゲル組成物を得た。
【００５３】
＜試験１＞  フェノールの取り込み試験
上記で得た実施例及び比較例の担体１．０ｇとフェノール水溶液（フェノール濃度５００ｍｇ／Ｌ）５ｍＬを５０ｍＬ三角フラスコに入れ、ユニサーモシェーカーを用いて、２５℃にて８０ｒｐｍで振とうさせた。２時間もしくは２４時間後、吸引濾過により担体と溶液を分離し、溶液中のフェノール濃度をガスクロマトグラフィーで測定した。結果を表２に示す。
【００５４】
【表２】
2012012582.tif 000004
【００５５】
表２より、本発明のβ−ＣＤ含有ＰＶＡ含水ゲルは、シクロデキストリンの包接作用に基づく、高いフェノール取り込み効果を示した。
【００５６】
＜試験２＞  フェノール化合物の分解試験
２−１  微生物の固定化
上記で得た実施例１、比較例１及び比較例２の担体各々５０ｇをフェノール分解菌培地５００ｍＬ（培地組成：水１Ｌに対してＫ２ＨＰＯ４１０．４９ｇ、ＫＨ２ＰＯ４５．４４ｇ、ＭｇＳＯ４・７Ｈ２Ｏ０．０５ｇ、ＭｎＳＯ４・４Ｈ２Ｏ５．０ｍｇ、ＣａＣｌ２・２Ｈ２Ｏ０．６６２ｍｇ、ＦｅＳＯ４・７Ｈ２Ｏ０．１２５ｍｇ、Ｌ−トリプトファン３０ｍｇ、（（ＮＨ４）２ＳＯ４２．００ｇ及び炭素源としてブドウ糖７．２１ｇ、カザミノ酸０．５ｇ、フェノール０．５ｇからなる）及び蒸留水１００ｍＬと共に三角フラスコに入れ、オートクレーブ（１２１℃、２０分）で滅菌した。滅菌後、フェノール分解菌を接種し、ばっ気下、室温にて１ヶ月間培養し、フェノール分解菌を担体に付着させて微生物固定化（付着）担体を得た。フェノール分解菌はノボジャイムジャパン（株）提供のＤＣ１００２ＣＧを用いた。
【００５７】
２−２  フェノール化合物の分解試験
２−１で得られたフェノール分解菌固定化（付着）担体各々を培地５００ｍＬ（培地組成：水１Ｌに対してＫ２ＨＰＯ４１０．４９ｇ、ＫＨ２ＰＯ４５．４４ｇ、ＭｇＳＯ４・７Ｈ２Ｏ０．０５ｇ、ＭｎＳＯ４・４Ｈ２Ｏ５．０ｍｇ、ＣａＣｌ２・２Ｈ２Ｏ０．６６２ｍｇ、ＦｅＳＯ４・７Ｈ２Ｏ０．１２５ｍｇ、Ｌ−トリプトファン３０ｍｇ、（（ＮＨ４）２ＳＯ４２．００ｇ及び炭素源としてフェノール５００ｍｇからなる）に投入し、ばっ気下、室温にて培養した。所定時間毎に培養液をシリンジで１ｍＬ採取し、前処理ディスクにて除菌処理したサンプル液をガスクロマトグラフで測定し、残留フェノール濃度を追跡した。
【００５８】
フェノールの分解試験結果を図３に示す。図３の結果から、本発明のβ−ＣＤ含有ＰＶＡ含水ゲル(実施例１)からなるフェノール分解菌固定化（付着）担体は優れたフェノール分解作用を示し、４８時間後にフェノール残留濃度が３７ｐｐｂ、６０時間後では検出限界以下となった。一方、比較例１および比較例２の担体を用いた場合は、６０時間後も５０％以上のフェノールが残存していた。
【００５９】
＜試験３＞  フェノール分解菌固定化担体の菌体量の比較
３−１  菌体ＤＮＡの抽出
試験例２−１で得られたフェノール分解菌固定化（付着）担体０．１ｇを秤量し、市販のＤＮＡ抽出キット（ＩＳＯＩＬｆｏｒ Ｂｅａｄｓ Ｂｅａｔｉｎｇ）を用い、プロトコールに従って菌体ＤＮＡを抽出した。
【００６０】
３−２  菌体ＤＮＡの増幅
試験例３−１で得られた菌体ＤＮＡを用いて、１６ｒＲＮＡ遺伝子を増幅させるためのプライマー（５１８Ｒと３１４Ｆ−ＧＣ）およびＤＮＡ原料となるｄＮＴＰの存在下で、タカラバイオ社製ＥｘＴａｑ  ＤＮＡポリメラーゼにより、ＰＣＲ反応を行った。なお、ＰＣＲの条件は下記のように設定した。
ステップ１：（９５℃、３分）×１サイクル
ステップ２：（９４℃、１分、５５℃、１分、７２℃、３分）×２４サイクル
ステップ３：（７２℃、１０分）×１サイクル
【００６１】
３−３  菌体量の比較
試験例３−２で得られたＤＮＡを、１．８％アガロースゲルを用いて電気泳動を行った。次いで、２μｇ／ｍｌ濃度のエチジウムブロマイド溶液にゲルを浸して、エチジウムブロマイドをＤＮＡに結合させた。ＤＮＡ撮影装置（ＦｕｊｉＦｉｌｍ社製ＬＡＳ−３０００）を用いて、エチジウムブロマイドを励起しＤＮＡの赤色蛍光を検出した。フェノール分解菌に基づく１６ｒＲＮＡ遺伝子のバンドの濃度から付着菌体量を比較した。
【００６２】
菌体量の測定結果を表３に示した。表３の結果に示されるように、本発明のβ−ＣＤ含有ＰＶＡゲルは、比較例２の担体に比べて１．８倍量の菌体を付着できることが判明した。
【００６３】
【表３】
2012012582.tif 000005
【００６４】
＜試験４＞  浮遊汚泥量の比較
実施例２２、１７、３１、３６及び比較例１、２の担体を用いて、試験２と同様にフェノールの分解試験を行い、その際の浮遊汚泥量（ＭＬＳＳ）を調べた。浮遊汚泥量の測定はリアクターから培養液（懸濁液）を経時的にサンプリングし、下水試験法に準じて行なった。各例の経時の浮遊汚泥量を表４に示す。
【００６５】
【表４】
2012012582.tif 000006
【００６６】
表４から、本発明のＣＤ含有ＰＶＡゲルからなる担体を使用することにより、浮遊汚泥の発生を１／２から１／３に低減することができることが分かった。浮遊汚泥の発生が減少するということは、余剰汚泥の低減につながり、排水処理においては非常に大きなメリットとなる。
【図１】
2012012582.tif 000007
【図２】
2012012582.tif 000008
【図３】
2012012582.tif 000009
【図４】
2012012582.tif 000010